【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
固体支持体上及び前記固体支持体内に担持されている修飾ポリアミンを含む、ガス混合物から二酸化炭素を吸着するための固体二酸化炭素吸着剤であって、前記修飾ポリアミンがアミンとエポキシドとの反応生成物であり、前記固体支持体が、（ａ）シリカ、シリカ−アルミナ、アルミナ、酸化チタン、ケイ酸カルシウム、カーボンナノチューブ、炭素、若しくはそれらの混合物のナノ構造化支持体であって、約１００ｎｍ未満の一次粒子径を有するナノ構造化支持体であるか；又は（ｂ）天然若しくは合成粘土、若しくはそれらの混合物である、固体二酸化炭素吸着剤。
【請求項２】
ＣＯ２吸着特性をもたらすためのアミン官能基を有する材料をもたらすために、前記修飾ポリアミンが過剰のアミンとエポキシドとの反応生成物である、請求項１に記載の二酸化炭素吸着剤。
【請求項３】
前記アミンが、第１級、第２級、又は第３級のアルキルアミン又はアルカノールアミン、芳香族アミン、混合アミン、テトラエチレンペンタミン、ペンタエチレンヘキサミン、トリエチレンテトラミン、ジエチレントリアミン、エチレンジアミン、ヘキサエチレンヘプタミン、ポリエチレンイミン、ポリビニルアミン、ポリアリルアミン、他のポリマーアミン化合物、又はそれらの組合せであり、エポキシドが、単純エポキシド、ジエポキシド、トリエポキシド、ポリエポキシド化合物、ポリマーエポキシド、エチレンオキシド、プロピレンオキシド、１，２−エポキシブタン、２，３−エポキシブタン、グリシドール、ブチルグリシジルエーテル、ｔｅｒｔ−ブチルグリシジルエーテル、ドデシル及びテトラデシルグリシジルエーテル、オクチル／デシルグリシジルエーテル、１，２−エポキシシクロヘキサン、エピクロロヒドリン、グリセロールジグリシジルエーテル、１，４−シクロヘキサンジメタノールジグリシジルエーテル、ネオペンチルグリコールジグリシジルエーテル、ポリ（エチレングリコール）ジグリシジルエーテル、レゾルシノールジグリシジルエーテル、ポリ（プロピレングリコール）ジグリシジルエーテル、４，４’−イソプロピリデンジフェノールジグリシジルエーテル、１，２，５，６−ジエポキシシクロオクタン、トリメチロールプロパントリグリシジルエーテル、Ｎ，Ｎ−ジグリシジル−４−グリシジルオキシアニリン、４，４’−メチレンビス（Ｎ，Ｎ−ジグリシジルアニリン）、又はそれらの混合物である、請求項１に記載の二酸化炭素吸着剤。
【請求項４】
前記修飾ポリアミンが、当該吸着剤の重量の１％〜９０％の量、又は前記支持体の重量とほぼ同じ量で存在する、請求項１に記載の二酸化炭素吸着剤。
【請求項５】
ポリエチレンオキシド若しくはポリオール又はそれらの様々な混合物を当該吸着剤の１〜約２５重量％の量でさらに含み、前記ポリオールが、グリセロール、エチレングリコールのオリゴマー、又はポリエチレングリコールであり、ポリエチレンオキシドがそれらの対応するエーテルとして存在することができる、請求項１に記載の二酸化炭素吸着剤。
【請求項６】
前記修飾ポリアミンが、様々な化学種を用いたグラフト化法によって前記支持体の表面に結合されている、請求項１に記載の二酸化炭素吸着剤。
【請求項７】
アミン、エポキシド、支持体、及び溶媒を化合させて混合物とし、前記アミンとエポキシドとが前記支持体上及び前記支持体内にもたらされる反応生成物として化合することを可能にするための十分な時間、前記混合物を混合及び加熱し、続いて前記溶媒を除去して固体として吸着剤を得ることを含む、請求項１に記載の二酸化炭素吸着剤の調製方法。
【請求項８】
前記溶媒が水であり、前記水を除去する前にポリオール又はポリエーテルを前記混合物へ加えることをさらに含む、請求項７に記載の調製方法。
【請求項９】
支持体を溶媒中に分散させて懸濁液を形成すること；アミンを同じ溶媒に溶解させてアミン溶液を形成すること；同じ溶媒の溶液又は濃縮形態のエポキシドを用意すること；並びに、一定時間かき混ぜながら又は撹拌しながら前記懸濁液、前記アミン溶液、及び前記エポキシド若しくはエポキシド溶液を化合させて混合物とし、前記アミンと前記エポキシドとの反応生成物を形成し、液体の前記反応生成物を、必要に応じて真空下で、加熱することにより前記溶媒を除去して吸着剤を固体として得ることを含む、請求項１に記載の二酸化炭素吸着剤の調製方法。
【請求項１０】
アミンを溶媒に溶解させてアミン溶液を形成し、エポキシドを濃縮形態又は同じ溶媒の溶液の形態で前記アミン溶液へ加えて混合物を形成すること；前記混合物を１５から３０℃の温度で０．１〜５０時間混合すること；次いで前記混合物を加熱して、前記アミンと前記エポキシドとを完全に反応させ、続いて３０秒から３００分間加熱して前記溶媒の一部又はすべてを除去し、残留溶媒があれば、必要に応じて真空下で、加熱することにより除去して修飾アミンを得ること、支持体を同じ溶媒中に分散させて懸濁液を形成すること；及び前記修飾アミンを前記支持体の分散液へ撹拌しながら加えて前記修飾ポリアミンを前記支持体上に分散させることによって吸着剤を形成することを含む、請求項１に記載の二酸化炭素吸着剤の調製方法。
【請求項１１】
請求項１に記載の吸着剤をガス混合物にさらして前記吸着剤による二酸化炭素の吸着を行うこと、及び吸着した又は閉じ込められた二酸化炭素を含有する前記吸着剤を処理してより高い二酸化炭素濃度で又は精製した二酸化炭素として二酸化炭素を放出させることを含む、吸着剤によりガス混合物から二酸化炭素を連続的に捕捉及び分離する方法。
【請求項１２】
２００〜５０００ｐｐｍの低い二酸化炭素濃度の外気から前記吸着剤により二酸化炭素が捕捉及び分離される、請求項１１に記載の方法。
【請求項１３】
前記吸着剤が固定、移動、若しくは流動床に設けられており、前記吸着剤中に二酸化炭素を捕捉するための十分な時間、前記ガスと前記床を接触させ、前記吸着剤が、吸着された二酸化炭素の実質的な量又は全量を放出するための十分な熱、減圧、真空、ガスパージ、又はそれらの組合せによって処理される、請求項１１に記載の方法。
【請求項１４】
放出された二酸化炭素を反応させてメタノール、ジメチルエーテル、ギ酸、又は一酸化炭素を生成することをさらに含み、メタノールが、ａ）水中での二酸化炭素の電気化学的還元により、（ｂ）電気化学的に生成した水素で二酸化炭素を水素化してメタノールを得ることにより、又は（ｃ）中間体化合物としてギ酸メチルを生成するための十分な条件下で二酸化炭素を還元し、メタノールを生成するための十分な条件下で前記中間体化合物を水素で接触水素化することにより、若しくは一酸化炭素を得るための十分な条件下で二酸化炭素を還元し、ギ酸メチルを得るための十分な条件下で前記一酸化炭素をメタノールと反応させ、メタノールを生成するための十分な条件下で前記ギ酸メチルを接触水素化することにより生成される、請求項１１に記載の方法。
【請求項１５】
（ａ）ジメチルエーテルを生成するための十分な条件下で前記メタノールを脱水すること；又は、
（ｂ）エチレン又はプロピレンを形成するための十分な条件下で、酸塩基触媒又はゼオライト触媒の存在下で前記ジメチルエーテルを加熱すること；
化学品の原料として又は輸送燃料として使用するための、高級オレフィン、合成炭化水素、芳香族、又はそれらから生成される生成物を得るための十分な条件下で、前記エチレン及び／又は前記プロピレンを転化すること；並びに
エタノール又はプロパノールを形成するための十分な条件下で前記エチレン又はプロピレンを水和すること
をさらに含む、請求項１４に記載の方法。